(57)【要約】【課題】被研磨物の平坦性を向上させることができる研磨布を提供する。【解決手段】研磨パッド１は、被研磨物を研磨加工するための研磨面Ｐを有するポリウレタンシート２と、ポリウレタンシート２の研磨面Ｐの背面側に接合されたポリウレタンシート３とを備えている。ポリウレタンシート２は、研磨面Ｐ側に微多孔が形成されたスキン層２ａを有している。ポリウレタンシート３は、ポリウレタンシート２より小さい圧縮率に設定されている。ポリウレタンシート３のポリウレタンシート２が接合された反対面側は、ポリウレタンシート２、３の全体の厚さが一様となるようにバフ処理されている。ポリウレタンシート２の研磨面Ｐ側は、スキン層２ａの微多孔が開孔するようにドレス処理されている。接合されたポリウレタンシート２、３をバフ処理、ドレス処理するときに、ポリウレタンシート２の伸縮がポリウレタンシート３で抑制される。【選択図】図１
2008036786.tif 000002
【特許請求の範囲】
【請求項１】
被研磨物を研磨加工するための研磨面側に微多孔が形成された表面層を有する第１の軟質プラスチックシートと、前記第１の軟質プラスチックシートの前記研磨面の背面側に接合され前記第１の軟質プラスチックシートより小さい圧縮率を有する第２の軟質プラスチックシートとを備え、前記第１及び第２の軟質プラスチックシートの全体の厚さが一様となるように前記第２の軟質プラスチックシートの前記第１の軟質プラスチックシートが接合された反対面側がバフ処理されており、前記第１の軟質プラスチックシートの前記表面層に形成された微多孔が開孔するように前記研磨面側がドレス処理されていることを特徴とする研磨布。
【請求項２】
前記ドレス処理は、前記バフ処理後になされたことを特徴とする請求項１に記載の研磨布。
【請求項３】
前記第１の軟質プラスチックシートは前記表面層より内側に前記表面層に形成された微多孔より大きい孔径の気泡が形成された気泡層を有しており、前記第２の軟質プラスチックシートには前記第１の軟質プラスチックシートの前記表面層に形成された微多孔より大きく前記気泡層に形成された気泡より小さい孔径の発泡が略均等に形成されていることを特徴とする請求項１に記載の研磨布。
【請求項４】
前記第１及び第２の軟質プラスチックシートは、いずれもポリウレタン樹脂製であり、ポリウレタン樹脂で接合されていることを特徴とする請求項１に記載の研磨布。
【請求項５】
前記第２の軟質プラスチックシートのバフ処理された面側に、研磨機に装着するための両面テープの片面が更に貼り合わされていることを特徴とする請求項１乃至請求項４のいずれか１項に記載の研磨布。
【請求項６】
前記第２の軟質プラスチックシートと前記両面テープとの間に、少なくとも可撓性フィルム、不織布及び織布から選択される１種の基材が更に貼り合わされていることを特徴とする請求項５に記載の研磨布。
【請求項７】
前記両面テープは、前記ドレス処理後に前記第２の軟質プラスチックシート又は前記基材に貼り合わされたことを特徴とする請求項５又は請求項６に記載の研磨布。
【請求項８】
前記ドレス処理は、前記第２の軟質プラスチックシート又は前記基材に前記両面テープが貼り合わされた後になされたことを特徴とする請求項５又は請求項６に記載の研磨布。
【発明の詳細な説明】
【技術分野】
【０００１】
本発明は研磨布に係り、特に、被研磨物を研磨加工するための研磨面を有する軟質プラスチックシートを備えた研磨布に関する。
【背景技術】
【０００２】
従来、レンズ、平行平面板、反射ミラー等の光学材料、シリコンウエハ、液晶ガラス、ハードディスク用基板等、高精度に平坦性が要求される材料（被研磨物）の研磨加工では、微多孔が形成された表面層（スキン層）と、スキン層に形成された微多孔より大きい孔径の気泡が連続して形成された気泡層とを有する軟質プラスチックシートを備えた研磨布が用いられている。
【０００３】
一般に、このような軟質プラスチックシートは、湿式成膜法で製造される。湿式成膜法では、水混和性の有機溶媒に軟質プラスチック（樹脂）が溶解され得られた樹脂溶液がシート状の成膜基材に塗布され、そのまま水系凝固液中に浸漬されて樹脂が凝固再生される。樹脂の凝固再生に伴い軟質プラスチックシートの表面側にはスキン層を構成する微多孔が厚さ数μｍ程度にわたり緻密に形成され、スキン層より内側には多数の気泡が連続して形成される。スキン層の表面が平坦性に優れているため、被研磨物を研磨加工するための研磨面として使用され、研磨粒子を含む研磨液（スラリー）を供給しながら研磨加工が行われる。
【０００４】
ところが、気泡層に形成された気泡が、スキン層側ほど孔径が小さくなる円錐状のため、研磨加工の進行に伴い軟質プラスチックシートが磨耗すると、研磨面で気泡が開孔し軟質プラスチックシートの摩耗につれて開孔径が大きくなり研磨面の平坦性が損なわれる。この結果、被研磨物が均等に研磨加工されず高精度な平坦性を達成することが難しくなる。また、湿式成膜法による軟質プラスチックシートの製造では、樹脂溶液の粘性により基材への塗布時に厚さバラツキが生じやすく、凝固再生時の気泡形成（有機溶媒と水系凝固液との置換）でも厚さバラツキが生じやすい。このため、軟質プラスチックシートの表面が大きく波打った状態となるので、研磨加工時に被研磨物の平坦性を向上させることが難しくなる。これを解決するために、たて型気泡構造を有する軟質プラスチックシートの表面をバフ処理し気泡を開孔させた研磨布が開示されている（例えば、特許文献１参照）。
【０００５】
一方、スキン層の表面が平坦性に優れるため、研磨加工で被研磨物の平坦性の向上を期待することができるが、被研磨物の加工表面と研磨布の表面とでスタック（くっつく現象）が生じやすい、という問題もある。これを解決するために、例えば、軟質プラスチックシートを作製後、スキン層を部分的に除去した研磨布が開示されている（例えば、特許文献２、特許文献３参照）。
【０００６】
【特許文献１】特開平１０−２４９７０９号公報
【特許文献２】特開２００２−２６４００６号公報
【特許文献３】特開２００４−１３６４３２号公報
【発明の開示】
【発明が解決しようとする課題】
【０００７】
しかしながら、特許文献１の技術では、軟質プラスチックシートの表面をバフ処理して厚さ精度を高めているが、厚み斑を残したままバフ処理している。厚み斑を解消するためにはバフ処理量を大きくする必要があり、その結果研磨面での開孔径が大きくなってしまう。開孔径が大きくなると、研磨加工時に被研磨物に接触する軟質プラスチックの面積が小さくなるため、研磨面から被研磨物にかかる圧力が局所的に大きくなり、被研磨物の平坦性が悪化（低下）するおそれがある。一方、特許文献２、３の技術では、軟質プラスチックシートの湿式成膜時に生じた厚さバラツキが解消されないまま、スキン層が部分的に除去されている。このため、研磨面での開孔に斑が生じるので、均一な研磨加工ができず、被研磨物の平坦性を向上させることが難しくなる。
【０００８】
本発明は上記事案に鑑み、被研磨物の平坦性を向上させることができる研磨布を提供することを課題とする。
【課題を解決するための手段】
【０００９】
上記課題を解決するために、本発明は、被研磨物を研磨加工するための研磨面側に微多孔が形成された表面層を有する第１の軟質プラスチックシートと、前記第１の軟質プラスチックシートの前記研磨面の背面側に接合され前記第１の軟質プラスチックシートより小さい圧縮率を有する第２の軟質プラスチックシートとを備え、前記第１及び第２の軟質プラスチックシートの全体の厚さが一様となるように前記第２の軟質プラスチックシートの前記第１の軟質プラスチックシートが接合された反対面側がバフ処理されており、前記第１の軟質プラスチックシートの前記表面層に形成された微多孔が開孔するように前記研磨面側がドレス処理されていることを特徴とする。
【００１０】
本発明では、第１の軟質プラスチックシートの研磨面の背面側に第１の軟質プラスチックシートより小さい圧縮率を有する第２の軟質プラスチックシートが接合されているため、外力に対する第２の軟質プラスチックシートの変形量が第１の軟質プラスチックシートより小さいことから、第２の軟質プラスチックシートの第１の軟質プラスチックシートが接合された反対面側のバフ処理時及び第１の軟質プラスチックシートの研磨面側のドレス処理時に第１の軟質プラスチックシートの伸縮が第２の軟質プラスチックシートで抑制されるので、第１及び第２の軟質プラスチックシートの全体の厚さ精度を向上させ、第１の軟質プラスチックシートの表面層に形成された微多孔を開孔させることができ、研磨加工時には、立ち上がり時間を短縮できる上、ドレス処理により開孔した微多孔で研磨粒子を含む研磨液が保持され、バフ処理による厚さ精度の向上で平坦化した研磨面で被研磨物が研磨加工されるので、被研磨物の平坦性を向上させることができる。
【００１１】
この場合において、ドレス処理がバフ処理後になされていれば、厚さ精度の向上により略平坦化した研磨面側がドレス処理されるため、微多孔を容易に開孔させることができ厚さ精度の一層の向上を図ることができる。また、第１の軟質プラスチックシートが表面層より内側に表面層に形成された微多孔より大きい孔径の気泡が形成された気泡層を有しており、第２の軟質プラスチックシートには第１の軟質プラスチックシートの表面層に形成された微多孔より大きく気泡層に形成された気泡より小さい孔径の発泡が略均等に形成されていることが好ましい。また、第１及び第２の軟質プラスチックシートをいずれもポリウレタン樹脂製とし、第１及び第２の軟質プラスチックシートがポリウレタン樹脂で接合されるようにしてもよい。また、第２の軟質プラスチックシートのバフ処理された面側に、研磨機に装着するための両面テープの片面が更に貼り合わされていてもよい。このとき、第２の軟質プラスチックシートと両面テープとの間に、少なくとも可撓性フィルム、不織布及び織布から選択される１種の基材が更に貼り合わされていてもよい。両面テープが、ドレス処理後に第２の軟質プラスチックシート又は基材に貼り合わされていてもよい。また、ドレス処理が、第２の軟質プラスチックシート又は基材に両面テープが貼り合わされた後になされていてもよい。
【発明の効果】
【００１２】
本発明によれば、第１の軟質プラスチックシートに第１の軟質プラスチックシートより小さい圧縮率を有する第２の軟質プラスチックシートが接合されているため、外力に対する第２の軟質プラスチックシートの変形量が第１の軟質プラスチックシートより小さいことから、バフ処理時及びドレス処理時に第１の軟質プラスチックシートの伸縮が第２の軟質プラスチックシートで抑制されるので、第１及び第２の軟質プラスチックシートの全体の厚さ精度を向上させ、第１の軟質プラスチックシートの表面層に形成された微多孔を開孔させることができ、研磨加工時には、ドレス処理により開孔した微多孔で研磨粒子を含む研磨液が保持され、バフ処理による厚さ精度の向上で平坦化した研磨面で被研磨物が研磨加工されるので、被研磨物の平坦性を向上させることができる、という効果を得ることができる。
【発明を実施するための最良の形態】
【００１３】
以下、図面を参照して、本発明に係る研磨布の実施の形態について説明する。
【００１４】
（研磨パッド）
図１に示すように、本実施形態の研磨布（一般に研磨パッドと称されるため、以下、研磨パッドという。）１は、ポリウレタン樹脂で成膜され被研磨物を研磨加工するための研磨面Ｐを有する第１の軟質プラスチックシートとしてのポリウレタンシート２と、ポリウレタンシート２の研磨面Ｐの背面側に接合されポリウレタン樹脂で成膜された第２の軟質プラスチックシートとしてのポリウレタンシート３とを備えている。
【００１５】
ポリウレタンシート２は、研磨面Ｐ側に、図示を省略した微多孔が緻密に形成されたスキン層（表面層）２ａを有しており、内部（スキン層２ａより内側）に、気泡層２ｂを有している。気泡層２ｂには、スキン層２ａに形成された微多孔より孔径が大きく、ポリウレタンシート２の厚さ方向（図１の縦方向）に沿って丸みを帯びた断面略三角状の気泡５が形成されている。気泡５は、研磨面Ｐ側の孔径が研磨面Ｐの背面側より小さく形成されている。すなわち、気泡５は、スキン層２ａ側で縮径されている。気泡５同士の間のポリウレタン樹脂中には、スキン層２ａに形成された微多孔より大きく気泡５より小さい孔径の図示しない気泡が形成されている。スキン層２ａの図示を省略した微多孔、気泡層２ｂの気泡５及び図示しない気泡は、不図示の連通孔で立体網目状につながっている。
【００１６】
一方、ポリウレタンシート３には、ポリウレタンシート２のスキン層２ａに形成された微多孔より大きく気泡層２ｂに形成された気泡５より小さい孔径の略球状の発泡６が略均等に形成されている。発泡６同士の間のポリウレタン樹脂中には、発泡６より孔径が小さい図示を省略した微小発泡が形成されている。発泡６及び図示を省略した微小発泡は、図示しない連通孔で立体網目状につながっている。ポリウレタンシート３は、ポリウレタンシート２より小さい圧縮率に設定されている。
【００１７】
ポリウレタンシート２及びポリウレタンシート３は、ポリウレタン樹脂で接合されている。ポリウレタンシート３のポリウレタンシート２が接合された反対面側は、ポリウレタンシート２及びポリウレタンシート３の全体の厚さが一様となるようにバフ処理されている。このため、ポリウレタンシート３のバフ処理された面では、発泡６の一部及び微小発泡の一部が開孔している。ポリウレタンシート２の研磨面Ｐ側は、スキン層２ａに形成された微多孔が開孔するようにドレス処理されている。なお、スキン層２ａの表面には成膜時の脱溶媒に伴い極微細な開孔が形成されているが、ドレス処理ではスキン層２ａの表面に積極的に微多孔を開孔させる。また、ここでいうドレス処理は、バフ処理がポリウレタンシート２、３の厚さバラツキを解消するほど削り取るのに対して、微多孔を開孔させる程度の軽度なサンディングを意味する。このようなドレス処理の方法としては、スキン層表面に微多孔を開孔させることができる方法であれば、どのような方法を用いてもよい。
【００１８】
また、研磨パッド１は、ポリウレタンシート３のポリウレタンシート２が接合された反対面（バフ処理された面）側に、ポリウレタンシート２、３を支持する基材７が貼り合わされている。基材７には、少なくともポリエチレンテレフタレート（以下、ＰＥＴと略記する。）製フィルム等の可撓性フィルム、不織布又は織布から選択される１種が使用されている。基材７のポリウレタンシート３と反対面側（図１の下面側）には、研磨機の定盤に研磨パッド１を装着するための両面テープ８の一面側が貼り合わされている。両面テープ８の他面側（最下面側）には剥離紙９が貼り合わされている。
【００１９】
（研磨パッドの製造）
研磨パッド１は、図２に示す各工程を経て製造されるが、準備工程〜洗浄・乾燥工程でそれぞれ成膜されたポリウレタンシート２、３が接合工程で接合される。ポリウレタンシート２の作製、ポリウレタンシート３の作製の順に説明する。
【００２０】
準備工程では、ポリウレタン樹脂、ポリウレタン樹脂を溶解可能な水混和性の有機溶媒のＮ，Ｎ−ジメチルホルムアミド（以下、ＤＭＦと略記する。）及び添加剤を混合してポリウレタン樹脂を溶解させる。ポリウレタン樹脂には、ポリエステル系、ポリエーテル系、ポリカーボネート系等の樹脂から選択して用い、例えば、ポリウレタン樹脂が３０重量％となるようにＤＭＦに溶解させる。添加剤としては、発泡５の大きさや量（個数）を制御するため、カーボンブラック等の顔料、発泡を促進させる親水性活性剤及びポリウレタン樹脂の凝固再生を安定化させる疎水性活性剤等を用いることができる。得られた溶液を濾過することで凝集塊等を除去した後、真空（減圧）下で脱泡してポリウレタン樹脂溶液４５を得る。
【００２１】
塗布工程、凝固再生工程及び洗浄・乾燥工程では、準備工程で得られたポリウレタン樹脂溶液４５を成膜基材に連続的に塗布し、水系凝固液に浸漬することでポリウレタン樹脂を凝固再生させ、洗浄後乾燥させてポリウレタンシート２を得る。塗布工程、凝固再生工程及び洗浄・乾燥工程は、図３に示す成膜装置で連続して実行される。
【００２２】
図３に示すように、成膜装置６０は、ポリウレタン樹脂に対して貧溶媒である水を主成分としポリウレタン樹脂を凝固再生させるための凝固液２５が満たされた凝固槽２０、凝固再生後のポリウレタン樹脂を洗浄する水等の洗浄液３５が満たされた洗浄槽３０及びポリウレタン樹脂を乾燥させるためのシリンダ乾燥機５０を連続して備えている。
【００２３】
凝固槽２０の上流側には、成膜基材４３を供給する基材供給ローラ４１が配置されている。基材供給ローラ４１の下流側にはガイドローラ４８が配置されており、ガイドローラ４８の下流側には成膜基材４３にポリウレタン樹脂溶液４５を略均一に塗布するナイフコータ４６が配置されている。ナイフコータ４６の下流側で凝固槽２０の上方にはガイドローラ２１が配置されている。なお、成膜基材４３には、凝固液２５が浸透しないＰＥＴ製等の可撓性フィルムが用いられる。
【００２４】
凝固槽２０には、洗浄槽３０側の内側下部にガイドローラ２３が配置されている。凝固槽２０の上方で洗浄槽３０側には凝固再生後のポリウレタン樹脂を脱水処理するマングルローラ２８が配置されている。マングルローラ２８の下流側で洗浄槽３０の上方にはガイドローラ３１が配置されている。洗浄槽３０には、成膜基材４３の搬送方向と同じ長手方向で上部に４本、下部に５本のガイドローラ３３が上下交互となるように配設されている。洗浄槽３０の上方でシリンダ乾燥機５０側には、洗浄後のポリウレタン樹脂を脱水処理するマングルローラ３８が配置されている。シリンダ乾燥機５０には、内部に熱源を有する４本のシリンダが上下４段に配設されている。シリンダ乾燥機５０の下流側には、乾燥後のポリウレタン樹脂を（成膜基材４３と共に）巻き取る巻取ローラ４２が配置されている。なお、マングルローラ２８、３８、シリンダ乾燥機５０及び巻取ローラ４２は、図示を省略した回転駆動モータに接続されており、これらの回転駆動力により成膜基材４３が基材供給ローラ４１から巻取ローラ４２まで搬送される。成膜基材４３の搬送速度は、本例では２．５ｍ／ｍｉｎに設定されており、１．０〜５．０ｍ／ｍｉｎの範囲で設定されることが好ましい。
【００２５】
図２に示すように、塗布工程では、準備工程で調製したポリウレタン樹脂溶液４５が常温下でナイフコータ４６により成膜基材４３に略均一に塗布される。このとき、ナイフコータ４６と成膜基材４３の上面との間隙（クリアランス）を調整することで、ポリウレタン樹脂溶液４５の塗布厚さ（塗布量）を調整する。
【００２６】
凝固再生工程では、ナイフコータ４６でポリウレタン樹脂溶液４５が塗布された成膜基材４３が、ガイドローラ２１からガイドローラ２３へ向けて凝固液２５中に導入される。凝固液２５中では、まず、塗布されたポリウレタン樹脂溶液４５の表面に厚さ数μｍにわたりスキン層２ａを構成する微多孔が形成される。その後、ポリウレタン樹脂溶液４５中のＤＭＦと凝固液２５との置換の進行によりポリウレタン樹脂が成膜基材４３の片面に凝固再生する。この凝固再生は、ポリウレタン樹脂溶液４５が塗布された成膜基材４３が凝固液２５中に進入してからガイドローラ２３に到る間に完了する。ＤＭＦがポリウレタン樹脂溶液４５から脱溶媒するときに、ポリウレタン樹脂中に気泡層２ｂを構成する気泡５が形成される。凝固再生したポリウレタン樹脂は、凝固液２５から引き上げられ、マングルローラ２８で余分な凝固液２５が絞り落とされた後、ガイドローラ３１を介して洗浄槽３０に搬送され洗浄液３５中に導入される。
【００２７】
洗浄・乾燥工程では、洗浄液３５中に導入されたポリウレタン樹脂をガイドローラ３３に上下交互に通過させることによりポリウレタン樹脂が洗浄される。洗浄後、ポリウレタン樹脂は洗浄液３５から引き上げられ、マングルローラ３８で余分な洗浄液３５が絞り落とされる。その後、シリンダ乾燥機５０の４本のシリンダ間を交互（図３の矢印方向）に、シリンダの周面に沿って通過させることでポリウレタン樹脂を乾燥させる。乾燥後のポリウレタン樹脂（ポリウレタンシート２）は、成膜基材４３と共に巻取ローラ４２に巻き取られる。
【００２８】
次に、ポリウレタンシート３の作製について説明するが、上述したポリウレタンシート２の作製と同じ工程、条件、成膜装置についてはその説明を省略し、異なる工程のみ説明する。
【００２９】
準備工程では、ポリウレタン樹脂、ＤＭＦ、添加剤及び発泡調整用の調整有機溶媒を配合する。ポリウレタン樹脂、ＤＭＦ、添加剤を混合しポリウレタン樹脂を溶解させた後、凝固再生時のＤＭＦと水との置換を遅らせるため、所定量の調整有機溶媒を添加し樹脂エマルジョン４９を得る。調整有機溶媒には、水に対する溶解度がＤＭＦより小さく、ＤＭＦに溶解させたポリウレタン樹脂を凝固（ゲル化）させることなく、ポリウレタン樹脂を溶解させた溶液に均一に混合又は分散できるものを用いる。具体例としては、酢酸エチル、イソプロピルアルコール等を挙げることができる。調整有機溶媒の添加量を変えることで、ポリウレタンシート３の内部に形成される発泡６の大きさや量（個数）を制御することができ、ポリウレタンシート３の圧縮率を調整することができる。例えば、ポリウレタンシート３の圧縮率を１〜５％の範囲に設定するためには、調整有機溶媒の添加量を樹脂エマルジョン４９の１００部に対して２０〜４５部の範囲とすることが好ましい。
【００３０】
凝固再生工程では、樹脂エマルジョン４９が塗布された成膜基材４３を凝固液２５に導入することで、ポリウレタン樹脂を凝固再生させる。凝固液２５中では、まず、樹脂エマルジョン４９の表面側にポリウレタンシート２のスキン層２ａと同様にスキン層が形成されるが、樹脂エマルジョン４９に調整有機溶媒が添加されているため、樹脂エマルジョン４９中のＤＭＦ及び調整有機溶媒と凝固液２５との置換の進行が遅くなる。このため、表面側に形成されたスキン層より内側には、ポリウレタンシート２の気泡層２ｂに形成された気泡５より小さくスキン層２ａに形成された微多孔より大きい孔径の発泡６が略均等に形成される。
【００３１】
ここで、ポリウレタンシート２の気泡５及びポリウレタンシート３の発泡６の形成について説明する。ポリウレタン樹脂の溶解に使用したＤＭＦは、ポリウレタン樹脂の溶解に一般に用いられる溶媒であり、水に対して任意の割合で混合することができる。このため、ポリウレタンシート２の作製では、凝固液２５にポリウレタン樹脂溶液４５を浸漬すると、まずポリウレタン樹脂溶液４５の表面でＤＭＦと凝固液２５との置換（ポリウレタン樹脂の凝固再生）が起こりスキン層２ａの微多孔が形成される。このため、スキン層２ａの表面にはＤＭＦと凝固液２５との置換に伴い極微細な開孔が形成される。その後、凝固液２５がスキン層２ａの侵入しやすい部分からポリウレタン樹脂溶液４５内部に侵入するため、ＤＭＦと凝固液２５との置換が急速に進行する部分と遅れる部分とが生じ、比較的大きな気泡５が形成される。成膜基材４３に凝固液２５が浸透しないＰＥＴ製フィルムを使用することから、ポリウレタン樹脂溶液４５の表面側（スキン層２ａ側）からのみＤＭＦが溶出するため、気泡５は成膜基材４３側が大きく丸みを帯びた三角錘状となる。また、スキン層２ａに形成された微多孔と気泡層２ｂに形成された気泡５とが、ＤＭＦの脱溶媒に伴い形成されるため、微多孔より大きく気泡５より小さい孔径の連通孔で立体網目状に連通される。
【００３２】
一方、ポリウレタンシート３の作製では、ポリウレタン樹脂の溶解後に調整有機溶媒を添加して樹脂エマルジョン４９とする。調整有機溶媒は、水に対する溶解度がＤＭＦより小さいため、水（凝固液２５）中への溶出がＤＭＦより遅くなる。また、樹脂エマルジョン４９では、調整有機溶媒を添加した分、ＤＭＦ量が少なくなる。このため、ＤＭＦ及び調整有機溶媒と凝固液２５との置換速度が遅くなるので、ポリウレタンシート２のような気泡５の形成が抑制され、ポリウレタンシート３のスキン層より内側には、発泡６が概ね均等に分散して形成される。従って、発泡６の孔径は、ポリウレタンシート２の気泡層２ｂの気泡５より小さくスキン層２ａの微多孔より大きくなる。また、スキン層の微多孔と発泡６とが、ＤＭＦ及び調整有機溶媒の脱溶媒に伴い形成されるため、微多孔より大きく発泡６より小さい孔径の連通孔で立体網目状に連通される。
【００３３】
図２に示すように、接合工程では、乾燥後のポリウレタンシート２、３がそれぞれ成膜基材４３から剥離され、ポリウレタンシート２のスキン層２ａの反対面側にポリウレタンシート３が接合される。接合には、ＤＭＦに少量のポリウレタン樹脂を溶解させた接合溶液が使用される。このポリウレタン樹脂には、ポリウレタンシート２、３と同じポリウレタン樹脂が使用される。ポリウレタン樹脂の溶解量は、ポリウレタンシート２、３の接合が可能であればよく、例えば、１〜５％程度でよい。ポリウレタンシート２、３を、接合溶液を介して接触させ、加圧しながら加熱する。ＤＭＦを揮発させることでポリウレタンシート２、３がポリウレタン樹脂を介して接合される。
【００３４】
バフ処理工程では、ポリウレタンシート３のポリウレタンシート２が接合された反対面側にバフ処理が施される。図４（Ａ）に示すように、巻取ローラ４２に巻き取られたポリウレタンシート２、３はそれぞれ成膜基材４３のＰＥＴ製フィルム上に形成されている。成膜時にはポリウレタンシート２、３のいずれにも厚さバラツキが生じるため、略平坦な成膜基材４３上に形成されたポリウレタンシート２、３の表面（成膜基材４３と反対面側）には凹凸が形成されている。成膜基材４３から剥離したポリウレタンシート２、３を接合した後、図４（Ｂ）に示すように、ポリウレタンシート２の研磨面Ｐ１（スキン層２ａの表面）に、平坦な表面を有する圧接ローラ６５の表面を圧接することで、研磨面Ｐ１が平坦となり、ポリウレタンシート３のポリウレタンシート２が接合された反対面Ｑ１側に凹凸が出現する。反対面Ｑ１側に出現した凹凸がバフ処理で除去される。本例では、連続的に製造されたポリウレタンシート２、３が帯状のため、研磨面Ｐ１に圧接ローラ６５を圧接しながら、反対面Ｑ１側が連続的にバフ処理される。これにより、図４（Ｃ）に示すように、反対面Ｑ１側がバフ処理されて平坦な反対面Ｑが形成されるため、接合されたポリウレタンシート２、３の全体の厚さのバラツキが解消される。なお、図４（Ａ）では、ポリウレタンシート２、３にそれぞれ形成された気泡５、発泡６を捨象して示している。また、図４（Ｃ）では説明をわかりやすくするために研磨面Ｐ１及び反対面Ｑを平坦に示しているが、接合されたポリウレタンシート２、３では両面共にポリウレタンシート２、３の全体の厚さが一様となる凹凸を呈しており、基材７を貼り合わせること又は研磨機に装着することで研磨面Ｐ１が略平坦となる（図４（Ｅ）も同じ。）。
【００３５】
ドレス処理工程では、ポリウレタンシート２の研磨面Ｐ１側にドレス処理が施される。図４（Ｄ）に示すように、ポリウレタンシート３のバフ処理された面、すなわち、反対面Ｑに圧接ローラ６５の平坦な表面を圧接し、研磨面Ｐ１側をドレス処理する。これにより、図４（Ｅ）に示すように、研磨面Ｐ１側がドレス処理されて、スキン層２ａに形成された微多孔を積極的に開孔させた研磨面Ｐが形成される。
【００３６】
図２に示すように、ラミネート加工工程では、ポリウレタンシート３のバフ処理された面（反対面Ｑ）側に基材７を貼り合わせる。基材７のポリウレタンシート３と反対面側には、一面側に剥離紙９が貼付された両面テープ８の他面側を貼り合わせる。そして、円形等の所望の形状に裁断した後、汚れや異物等の付着が無いことを確認する等の検査を行い、研磨パッド１を完成させる。
【００３７】
得られた研磨パッド１で被研磨物の研磨加工を行うときは、例えば、両面研磨機の上定盤、下定盤にそれぞれ研磨パッド１が剥離紙９を剥離した両面テープ８で装着される。上定盤の下面及び下定盤の上面は、いずれも平坦に形成されている。このため、上定盤、下定盤に装着された研磨パッド１は、いずれも平坦な研磨面Ｐを形成する。上定盤及び下定盤にそれぞれ装着された２枚の研磨パッド１間に被研磨物が挟まれ両面が同時に研磨加工される。
【００３８】
（作用）
次に、本実施形態の研磨パッド１の作用等について説明する。
【００３９】
本実施形態の研磨パッド１では、ポリウレタンシート２の研磨面Ｐの背面側に、ポリウレタンシート２より小さい圧縮率に設定されたポリウレタンシート３が接合されている。このため、外力に対するポリウレタンシート３の変形量がポリウレタンシート２より小さくなるので、接合されたポリウレタンシート２、３を連続的にバフ処理するときに、ポリウレタンシート２の伸縮がポリウレタンシート３で抑制される。これにより、ポリウレタンシート２、３の全体の厚さが一様となるように安定したバフ処理が可能となるので、厚さのバラツキを解消して全体の厚さ精度を向上させることができる。また、本実施形態の研磨パッド１では、ポリウレタンシート２、３の接合後にポリウレタンシート３のポリウレタンシート２が接合された反対面側がバフ処理される。このため、ポリウレタンシート２、３がそれぞれ厚さのバラツキを有していても、全体の厚さ精度を向上させて研磨面Ｐの平坦性を向上させることができる。
【００４０】
また、本実施形態の研磨パッド１では、接合したポリウレタンシート２、３をバフ処理して厚さ精度を向上させた後、ポリウレタンシート２のスキン層２ａ側がドレス処理される。厚さ精度の向上したポリウレタンシート２、３を連続的にドレス処理するときに、ポリウレタンシート２の伸縮がポリウレタンシート３で抑制されるので、微多孔が緻密に形成されたスキン層２ａの表面が略均等にドレス処理されることから、微多孔がほぼ一様に開孔した研磨面Ｐを形成することができる。従って、得られた研磨パッド１を研磨機の定盤に装着し被研磨物の研磨加工に使用することで、厚さ精度の向上で平坦化した研磨面Ｐで被研磨物が略均等に押し付けられると共に、開孔した微多孔で研磨液が略均等に保持されるので、被研磨物の平坦性を向上させることができる。
【００４１】
更に、本実施形態の研磨パッド１では、バフ処理により厚さ精度が向上したポリウレタンシート２、３をドレス処理するため、スキン層２ａの表面が一様にドレス処理されることから、上述した微多孔を開孔させると共に、スキン層２ａをほぼ一様な厚さで残すことができる。このため、研磨加工時にスキン層２ａが摩耗しても、部分的なスキン層２ａの消失による気泡５の開孔が抑制されるので、スキン層２ａの厚さ分を有効に使用して研磨加工を継続することができ、研磨パッド１の寿命低下を抑制することができる。また、本実施形態の研磨パッド１では、バフ処理、ドレス処理が施されているため、研磨機に装着した後、研磨面Ｐをドレス処理することなくそのまま研磨加工に使用することもでき、研磨加工の立ち上がりまでに要する時間を短縮することができる。
【００４２】
また更に、本実施形態の研磨パッド１では、ポリウレタンシート２が微多孔の形成されたスキン層２ａとスキン層２ａに形成された微多孔より大きい孔径の気泡５が形成された気泡層２ｂとを有している。ポリウレタンシート２に接合されたポリウレタンシート３には、ポリウレタンシート２のスキン層２ａに形成された微多孔より大きく気泡層２ｂに形成された気泡５より小さい孔径の発泡６が略均等に形成されている。このため、外力が作用したときに、発泡６の変形量が気泡５より小さくなることから、ポリウレタンシート３の圧縮率がポリウレタンシート２より小さくなる。また、本実施形態の研磨パッド１では、ポリウレタンシート３の圧縮率が１％〜５％に設定されている。圧縮率が１％より小さいとポリウレタンシート３が硬くなり過ぎるため、バフ処理時にポリウレタンシート２の保持面Ｐに圧接ローラ６５の表面を圧接しても、ポリウレタンシート３のポリウレタンシート２が接合された反対面Ｑ１側に凹凸が出現しにくくなり、バフ処理による厚さ精度の向上が不十分となる。反対に、圧縮率が５％より大きいとバフ処理時やドレス処理時にポリウレタンシート２の伸縮の抑制が不十分となる。従って、圧縮率を上述した範囲に設定することで、厚さ精度の向上及び研磨面Ｐでの略均等な開孔の形成を実現することができる。
【００４３】
更にまた、本実施形態の研磨パッド１では、ドレス処理された研磨面Ｐでスキン層２ａの微多孔が開孔しており、スキン層２ａの微多孔と気泡層２ｂの気泡５とが連通孔で立体網目状につながっている。このため、研磨加工時に供給される研磨液が気泡５間を移動可能なため、被研磨物及び研磨パッド１間への研磨液の供給を均等化することができ、被研磨物の平坦性向上を図ることができる。
【００４４】
また、本実施形態の研磨パッド１では、ポリウレタンシート２の気泡５、ポリウレタンシート３の発泡６は、それぞれポリウレタンシート２、３の内部で連通しているものの、気泡５と発泡６とではポリウレタンシート２、３の接合部分で連通していない。研磨加工時に供給される研磨液がスキン層２ａの微多孔を介して気泡５内に浸入することでポリウレタンシート２が硬くなるのに対して、研磨液がポリウレタンシート３に浸入することがないため、ポリウレタンシート３の弾力性が維持される。これにより、ポリウレタンシート２が硬くなっても、ポリウレタンシート３がクッション機能を果たすことで研磨面Ｐが略均等な圧力で被研磨物に押し付けられるので、被研磨物に対する追随性を確保することができ、被研磨物の平坦性の低下を抑制することができる。
【００４５】
更に、本実施形態の研磨パッド１では、ポリウレタンシート２、３がいずれもポリウレタン樹脂で形成されており、ポリウレタンシート２、３の接合時には、同じポリウレタン樹脂を溶解した接合溶液が使用される。ポリウレタンシート２、３が同じ材質のポリウレタン樹脂で接合されるため、接合面での親和性が異種材料の接合より優れるので、ポリウレタンシート２、３を容易かつ確実に接合することができる。
【００４６】
また更に、本実施形態の研磨パッド１では、ポリウレタンシート３のポリウレタンシート２が接合された反対面Ｑ側にＰＥＴ製フィルムの基材７が貼り合わされている。このため、ポリウレタンシート２、３が基材７で支持されるので、研磨パッド１の搬送時や研磨機への装着時の取り扱いを容易にすることができる。
【００４７】
従来研磨パッドの製造に用いられる湿式成膜法では、ポリウレタン樹脂溶液の成膜基材への塗布やポリウレタン樹脂の凝固再生によりポリウレタンシートの厚さバラツキが生じる。厚さバラツキを減少させるために研磨面側にバフ処理が施されるが、平坦性に優れるスキン層が消失して気泡層に形成された気泡がポリウレタンシートの研磨面で開孔する。気泡が開孔することで研磨面の平坦性が損なわれるため、被研磨物の平坦性を向上させることが難しくなる。元々、スキン層の厚さがポリウレタンシートの厚さバラツキより小さいため、スキン層を残しつつバフ処理しても、ポリウレタンシートの厚さバラツキを十分に改善することはできない。厚さバラツキを解消しようとすると、厚さの大きい部分ではスキン層が消失して内部の気泡が開孔し、厚さの小さい部分ではスキン層が残されるため、研磨面での開孔径にバラツキが生じる。このため、研磨面の表面状態が不均一となり被研磨物の平坦性を低下させる。研磨機に研磨パッドを装着後、スキン層表面にドレス処理が施されるが、ドレス処理を施す分で研磨加工の効率が低下する。一方、従来のポリウレタンシートは伸縮し易いため、バフ処理時に加わる力で伸縮してしまい、ポリウレタンシートの厚さが一様となるような安定したバフ処理ができず、もとのポリウレタンシートよりは厚さ精度が改善されるものの、バフ処理時にかかるテンション斑の分、厚さ精度を低下させてしまう。ポリウレタンシートの伸縮を防止するために気泡の形成を抑制すると、ポリウレタンシートが硬くなるため、研磨加工時に被研磨物の表面にスクラッチ等が生じて平坦性を損なうことがある。本実施形態は、これらの問題を解決することができる研磨パッドである。
【００４８】
なお、本実施形態の研磨パッド１では、ポリウレタンシート２、３を同じポリウレタン樹脂製とする例を示したが、本発明はこれに限定されるものではない。例えば、ポリウレタンシート３に代えてポリエチレン等の樹脂内部に気孔が形成されたシートを使用してもよく、研磨加工時に弾力性を維持できればよい。また、例えば、ポリウレタンシート２に代えてポリエチレン樹脂等の内部に立体網目状の発泡が形成されたシートを使用してもよい。また、本実施形態の研磨パッド１では、ポリウレタンシート２、３を湿式成膜法で作製する例を示したが、乾式法で作製するようにしてもよい。
【００４９】
また、本実施形態の研磨パッド１では、ポリウレタンシート２の気泡５及びポリウレタンシート３の発泡６の孔径の差異によりポリウレタンシート２、３の圧縮率、ひいては弾力性が異なる例を示したが、本発明はこれに限定されるものではなく、例えば、気泡５や発泡６の数を調整するようにしてもよい。このことは、湿式成膜時の準備工程でポリウレタン樹脂溶液４５に添加する添加剤や樹脂エマルジョン４９に添加する調整有機溶媒を調整することで実現することができる。
【００５０】
更に、本実施形態では、接合したポリウレタンシート２、３にバフ処理及びドレス処理を施した後、基材７、両面テープ８を順に貼り合わせるラミネート加工を行う例を示したが、本発明はこれに限定されるものではなく、ドレス処理工程とラミネート加工工程との順序を変えてもよい。すなわち、バフ処理後に、ポリウレタンシート３のバフ処理された面側に基材７、両面テープ８を順に貼り合わせた後、ポリウレタンシート２のスキン層２ａの表面側をドレス処理するようにしてもよい。
【００５１】
また更に、本実施形態では、基材７にＰＥＴ製フィルムを使用する例を示したが、本発明はこれに限定されるものではなく、例えば、不織布や織布等を使用してもよい。基材７を貼り合わせずに直接両面テープ８を貼り合わせてもよい。また、基材７、両面テープ８をいずれも貼り合わせることなく、接合したポリウレタンシート２、３を研磨加工に使用することもできる。この場合は、研磨機の定盤に研磨パッドを装着する際に接着剤や両面テープを使用すればよい。
【００５２】
更にまた、本実施形態では、ポリウレタンシート２、３の接合に、少量のポリウレタン樹脂をＤＭＦに溶解させた接合溶液を使用する例を示したが、本発明はこれに限定されるものではない。例えば、ＤＭＦのみを使用しても、ポリウレタンシート２、３の接合面のポリウレタンがＤＭＦにより軟化するため、加圧することで十分接合可能である。また、ポリウレタンシート２、３の接合面を加熱により軟化させ接合するようにしてもよい。もちろん、接着剤等を使用することも可能である。
【００５３】
また、本実施形態では、ポリウレタン樹脂溶液４５、樹脂エマルジョン４９の塗布にナイフコータ４６を例示したが、例えば、リバースコータ、ロールコータ等を用いてもよく、成膜基材４３に略均一な厚さに塗布可能であれば特に制限されるものではない。また、本実施形態では、ポリウレタン樹脂の乾燥にシリンダ乾燥機５０を例示したが、本発明はこれに限定されるものではなく、例えば、熱風乾燥機等を用いてもよい。
【００５４】
更に、本実施形態では、ポリウレタンシート３は、ポリウレタンシート２が接合された反対面側がバフ機等でバフ処理されるが、バフ処理量は少なくとも、ポリウレタンシート２、３の全体の厚さの最大値と最小値との差以上とすることが望ましい。バフ処理ではサンドペーパーやダイヤモンドバフロール等の種々のものが使用されるが、均一な処理（研削除去）ができるものであればいずれも使用できる。このとき、バフ番手（砥粒の粗さを示す番号）を高くする程、細かな砥粒で研削でき均一なバフ処理ができる。更に、バフ処理を、１回目で低いバフ番手（粗い砥粒）で研削をし、２回目で１回目より高いバフ番手のもので研削量を小さくしてバフ仕上げ処理することで、厚み精度を更に上げることもできる。また、ポリウレタンシート２のスキン層２ａ側のドレス処理では、微多孔を積極的に開孔させるため、細かな砥粒のサンドペーパー等を使用した軽度のサンディングで十分である。
【実施例】
【００５５】
以下、本実施形態に従い製造した研磨パッド１の実施例について説明する。なお、比較のために製造した比較例の研磨パッドについても併記する。
【００５６】
（実施例１）
実施例１では、ポリウレタンシート２、３の作製にポリエステルＭＤＩ（ジフェニルメタンジイソシアネート）ポリウレタン樹脂を用いた。ポリウレタンシート２の作製では、３０重量％ポリウレタン樹脂溶液の１００部に対して、溶媒のＤＭＦの４５部、顔料としてカーボンブラック３０％を含むＤＭＦ分散液の４０部、成膜安定剤の疎水性活性剤の２部を添加し混合してポリウレタン樹脂溶液４５を調製した。一方、ポリウレタンシート３の作製では、調整有機溶媒として酢酸エチルの４５部を添加する以外はポリウレタン樹脂溶液４５の調製と同様にして樹脂エマルジョン４９を調製した。ポリウレタンシート３のポリウレタンシート２が接合された反対面側をバフ処理量０．１４ｍｍとしバフ番手♯１８０のサンドペーパーを使用してバフ処理した。ポリウレタンシート２のスキン層２ａの表面側をドレス処理後、基材７、両面テープ８を貼り合わせて実施例１の研磨パッド１を製造した。
【００５７】
（比較例１）
比較例１では、実施例１で作製したポリウレタンシート２のみをバフ処理、ドレス処理することなく使用し、基材７、両面テープ８を貼り合わせて比較例１の研磨パッドを製造した。
【００５８】
（比較例２）
比較例２では、スキン層２ａの反対面側をバフ処理量０．１４ｍｍでバフ処理する以外は比較例１と同様にして比較例２の研磨パッドを製造した。
【００５９】
（比較例３）
比較例３では、スキン層２ａの反対面側をバフ処理量０．１４ｍｍでバフ処理した後、スキン層２ａの微多孔が開孔するように表面側をドレス処理する以外は比較例２と同様にして比較例３の研磨パッドを製造した。
【００６０】
（物性評価）
次に、各実施例及び比較例の研磨パッドに使用したポリウレタンシートについて、厚さ及び圧縮率を測定した。厚さの測定は、ダイヤルゲージ（最小目盛り０．０１mm）を使用し加重１００ｇ／ｃｍ２をかけて測定した。縦１ｍ×横１ｍの各シートを縦横１０ｃｍピッチで最小目盛りの１０分の１（０．００１mm）まで読み取り、厚さの平均値、標準偏差σを求めた。圧縮率は、日本工業規格（ＪＩＳ  L  １０２１）に従い、ショッパー型厚さ測定器（加圧面：直径１ｃｍの円形）を使用して求めた。具体的には、初荷重で３０秒間加圧した後の厚さｔ０を測定し、次に最終圧力のもとで５分間放置後の厚さｔ１を測定した。圧縮率は、圧縮率（％）＝（ｔ０−ｔ１）／ｔ０×１００で算出した。このとき、初荷重は１００ｇ／ｃｍ２、最終圧力は１１２０ｇ／ｃｍ２であった。測定したポリウレタンシートは、実施例１では成膜後のポリウレタンシート２、成膜後のポリウレタンシート３及びポリウレタンシート２、３を接合後にバフ処理、ドレス処理したもの（以下、プレシートという。）とし、比較例１では成膜後のポリウレタンシート２とし、比較例２ではバフ処理したポリウレタンシート２とし、比較例３ではバフ処理、ドレス処理したポリウレタンシート２とした。厚さ及び圧縮率の測定結果を下表１に示す。
【００６１】
【表１】
2008036786.tif 000003
【００６２】
表１に示すように、比較例１で使用したポリウレタンシート２では厚さの標準偏差σが０．０１３ｍｍであるのに対して、比較例２で使用したバフ処理を施したポリウレタンシート２、比較例３で使用したバフ処理、ドレス処理を施したポリウレタンシート２では厚さの標準偏差σがそれぞれ０．００９ｍｍ、０．００７ｍｍを示している。これは、成膜後のポリウレタンシート２では樹脂溶液の塗布バラツキや再生凝固時のバラツキにより厚さバラツキがあるのに対して、バフ処理で厚さ精度が向上したためと考えられ、ドレス処理で一層厚さ精度が向上したためと考えられる。ところが、圧縮率については、比較例１が６．４％、比較例２が１０．３％、比較例３が１０．６％を示しており、バフ処理による圧縮率の上昇が見られたが、ドレス処理による圧縮率の上昇はほとんど見られなかった。
【００６３】
一方、実施例１で使用したポリウレタンシート２（比較例１で使用したポリウレタンシート２と同じ）及びポリウレタンシート３では、厚さの標準偏差σがそれぞれ０．０１３ｍｍ、０．０１１ｍｍを示した。圧縮率は、ポリウレタンシート２では６．４％を示し、ポリウレタンシート３ではポリウレタンシート２より小さい３．４％を示している。これに対して、ポリウレタンシート２、３をポリウレタン樹脂で接合したプレシートでは、バフ処理しているため、厚さの標準偏差σは０．００５ｍｍを示しており、接合前のそれぞれのポリウレタンシートより小さくなっている。また、プレシートの圧縮率がポリウレタンシート２より小さくなっている。これは、ポリウレタンシート２より圧縮率の小さいポリウレタンシート３をポリウレタンシート２に接合することで、外力に対するポリウレタンシート２の圧縮が抑制されたためと考えられる。更に、バフ処理による厚さの標準偏差σの低下では、比較例１に対する比較例２の低下分より、実施例１のポリウレタンシート２、３に対するプレシートの低下分が大きくなっている。このことから、ポリウレタンシート２、３を接合することで、ポリウレタンシート２の変形がポリウレタンシート３で抑制され、バフ処理時にテンション斑が低減したため、安定したバフ処理を行うことができ厚さ精度を向上させることができることが判った。
【００６４】
（研磨性能評価）
次に、各実施例及び比較例の研磨パッドを用いて、以下の研磨条件でアルミニウム基板の研磨加工を１０回繰り返して行い、１１回目の研磨加工での研磨量、研磨レート、うねりにより研磨性能を評価した。研磨量は、研磨加工前後のアルミニウム基板の重量減少を測定して求めた。研磨レートは、１分間当たりの研磨量を厚さで表したものであり、研磨量の測定値、アルミニウム基板の研磨面積及び比重から算出した。うねり（waviness）は、表面精度（平坦性）を評価するための測定項目の一つであり、光学式非接触表面粗さ計で観察した単位面積当たりの表面像のうねり量（Ｗａ）を、オングストローム（Å）単位で表したものである。うねりの測定には、表面粗さ測定機（Ｚｙｇｏ社製、型番Ｎｅｗ  Ｖｉｅｗ  ５０２２）を使用した。研磨量、研磨レート、うねりの測定結果を下表２に示す。
（研磨条件）
使用研磨機：スピードファム社製、９Ｂ−５Ｐポリッシングマシン
研磨速度（回転数）：３０ｒｐｍ
加工圧力：１００ｇ／ｃｍ２
スラリー：コロイダルシリカスラリー
スラリー供給量：１００ｃｃ／ｍｉｎ
被研磨物：ハードディスク用アルミニウム基板
（外径９５ｍｍφ、内径２５ｍｍ、厚さ１．２７ｍｍ、一次研磨上がり）
目標研磨量：０．３μｍ／片面（研磨量が同じとなるように研磨時間を調整）
【００６５】
【表２】
2008036786.tif 000004
【００６６】
ドレス処理をしていないポリウレタンシート２を使用した比較例１、比較例２の研磨パッドでは、実際に研磨加工をするまでの立ち上がり時間が長くかかってしまった。表２に示すように、ドレス処理をしたポリウレタンシート２のみを使用した比較例３の研磨パッドでは、研磨レートが０．１１７μｍ／分を示し、うねりが１．８６Åであった。これに対して、ポリウレタンシート２、３を接合して使用した実施例１の研磨パッド１では、研磨レートが０．２２１μｍ／分となり比較例３より大きい数値を示した。また、うねりが１．７４Åを示しており、優れた平坦性を確保できることが判った。このことから、ポリウレタンシート２にポリウレタンシート３を接合することで、ポリウレタンシート３の弾力性により、研磨パッド１の被研磨物への接触圧が均一となり、アルミニウム基板に対する追随性がよくなるため、研磨レートが高くなり、アルミニウム基板の平坦性を向上させることができることが明らかとなった。また、研磨パッド１では、研磨面Ｐを有するポリウレタンシート２の他に、摩耗や劣化を引き起こす環境にさらされにくく弾力性を維持することができるポリウレタンシート３を有することから、研磨パッド１の全体の弾力性が維持されるため、研磨パッド１のライフの延長（寿命の向上）が期待できる。
【産業上の利用可能性】
【００６７】
本発明は被研磨物の平坦性を向上させることができる研磨布を提供するため、研磨布の製造、販売に寄与するので、産業上の利用可能性を有する。
【図面の簡単な説明】
【００６８】
【図１】本発明に係る実施形態の研磨パッドを示す断面図である。
【図２】実施形態の研磨パッドの製造工程を示す工程図である。
【図３】研磨パッドのポリウレタンシートの製造に用いる成膜装置の概略構成を示す正面図である。
【図４】バフ処理工程、ドレス処理工程でのポリウレタンシートの状態変化を示す断面図であり、（Ａ）は成膜基材に形成されたときの状態、（Ｂ）は２枚のポリウレタンシートを接合した後、研磨面を圧接ローラに圧接したときの状態、（Ｃ）はバフ処理後に圧接ローラを取り外したときの状態、（Ｄ）はバフ処理した面を圧接ローラに圧接したときのドレス処理前の状態、（Ｅ）はドレス処理後に圧接ローラを取り外したときの状態をそれぞれ示す。
【符号の説明】
【００６９】
Ｐ  研磨面
１  研磨パッド（研磨布）
２  ポリウレタンシート（第１の軟質プラスチックシート）
２ａ  スキン層（表面層）
３  ポリウレタンシート（第２の軟質プラスチックシート）
５  気泡
６  発泡
【図１】
2008036786.tif 000005
【図２】
2008036786.tif 000006
【図３】
2008036786.tif 000007
【図４】
2008036786.tif 000008